(57)【要約】本発明は、傷および／またはやけどの治療に用いられる、多孔質のスポンジ状セルロース材料からなる。セルロース材料は、創傷底の肉芽形成と血管再生を支持するのに充分な量だけ材料マトリクスと結合および／または吸収される亜鉛、銅、セレニウムおよび／または鉄を含んでおり、亜鉛、銅、セレニウムおよび鉄の量が少なくとも乾燥材料で０．１μｇ／ｇである。【特許請求の範囲】
【請求項１】
傷および／またはやけどの治療に用いられる多孔質のスポンジ状セルロース材料であって、
該セルロース材料が、創傷底の肉芽形成と血管再生を支持するのに充分な量だけ材料マトリクスと結合および／または吸収された亜鉛、銅、セレニウムおよび／または鉄を含んでおり、
前記亜鉛、銅、セレニウムおよび鉄の量が少なくとも乾燥材料で０．１μｇ／ｇである多孔質のスポンジ状セルロース材料。
【請求項２】
前記セルロース材料がさらに他の微量元素を含んでいる請求項１記載の多孔質のスポンジ状セルロース材料。
【請求項３】
前記鉄濃度が乾燥材料で５〜２８μｇ／ｇであり、好ましくは乾燥材料で１０〜１４μｇ／ｇである請求項１記載の多孔質のスポンジ状セルロース材料。
【請求項４】
前記亜鉛濃度が乾燥材料で２〜２０μｇ／ｇであり、好ましくは乾燥材料で７〜１０μｇ／ｇである請求項１記載の多孔質のスポンジ状セルロース材料。
【請求項５】
前記銅濃度が乾燥材料で４〜２４μｇ／ｇであり、好ましくは乾燥材料で６〜１０μｇ／ｇである請求項１記載の多孔質のスポンジ状セルロース材料。
【請求項６】
前記セレニウム濃度が乾燥材料で０．５〜３．０μｇ／ｇであり、好ましくは乾燥材料で０．８〜１．２μｇ／ｇである請求項１記載の多孔質のスポンジ状セルロース材料。
【請求項７】
水蒸気が透過することができるが、材料中の分子量が５０００より大きいタンパク質はとどめる半透過フィルムが前記セルロース材料の片側に付着されている請求項１記載の多孔質のスポンジ状セルロース材料。
【請求項８】
急性の傷の治療のためのデバイスの製造のための、請求項１、２、３、４、５または６記載の多孔質のスポンジ状セルロース材料の使用。
【請求項９】
慢性潰瘍の治療のためのデバイスの製造のための、請求項１、２、３、４、５または６記載の多孔質スポンジ状セルロース材料の使用。
【請求項１０】
慢性感染症の治療のためのデバイスの製造のための、請求項１、２、３、４、５または６記載の多孔質のスポンジ状セルロース材料の使用。
【請求項１１】
やけどの治療のためのデバイスの製造のための、請求項１、２、３、４、５または６記載の多孔質のスポンジ状セルロース材料の使用。
【発明の詳細な説明】
【技術分野】
【０００１】
本発明は、傷および／またはやけどの治療のためのスポンジ状セルロース材料、および以下に表される独立クレームの前提部分に定義された該材料の利用に関する。
【背景技術】
【０００２】
皮膚の移植前の傷および／またはやけどの治療に用いられ得る、安価で使いやすい材料に対する需要がある。通常、大きな第３度のやけどのような傷または大きな創傷領域を負った患者は、皮膚移植の必要がある。しかし、創傷底（wound base）の不充分な血行（circulation）または重度の汚染のために、損傷後直ちに皮膚移植を実行することは、常に可能ではない。損傷した組織の範囲が非常に大きければ、患者は、自家移植片（autografts）のために充分な皮膚が残っておらず、または、患者が非常に重度の損傷を負っていることがあるため、患者が充分に回復するまで手術が延期されなければならない。皮膚移植の前に、壊死して失活した組織は除去しなければならず、そして損傷した組織は、該損傷した組織からの液体、電解質およびタンパク質の損失を最小にするため、適当な体温を維持するため、および創傷底の肉芽形成（granulation）ならびに損傷した組織の血管再生（revascularisation）を促進するために、被覆されなければならない。傷口が大きく開いた創傷およびやけどのような傷は、これらが被覆されなければ、きわめて感染しやすい。
【０００３】
今日用いられる被覆材は、種々の人工的な皮膚代替物、および創傷包帯（wound dressing）のような伝統的な一時的な被覆材を含んでいる。いわゆる人工皮膚または生きた皮膚等価物（skin equivalents）とよばれる皮膚代替物は、通常、コラーゲンのような、組織をベースとした、または組織に関連した生成物を含んでいる。それらは、また、培養ヒト線維芽細胞（cultured human fibroblast）などの生きた皮膚細胞、およびグリコサミノグリカンなどのタンパク質も含み得る。この種の皮膚代替物の欠点は、これらがきわめて高価であるため、その価格にある。重度の５０％のやけどを負った患者のための費用は、合計１５０〜２００，０００ＦＩＭにもなる。費用に加えて、ある種の疑惑および健康上の危険がこれらの使用に関連する。タンパク質を含む皮膚代替物が、プリオン誘導性疾患、たとえばクロイツフェルト−ヤコブ病の可能性を生じる源となり得るのか、ということはいまだ分かっていない。ポリマーをベースとしたマトリックスは、組織にとって有害または有毒ともなり得る少量のモノマーまたは重合触媒残留物（polymerisation catalyst residus）を含み得る。これらの皮膚代替物は、移植用の創傷底を効果的に調製（prepare）することもない。死体由来のヒトの皮膚は、皮膚の自家移植片として使用されてきた。死体は、ＢおよびＣ型肝炎、ならびにＨＩＶのような感染症の検査がなされるが、とくに、ＨＩＶの場合、比較的長い潜伏時間を有するため、新しい感染が気付かれずにスクリーニングテストを通過するかもしれない。
【０００４】
セルロースビスコーススポンジも、やけどした領域のための一時的な被覆材として用いられている（ビルヤント、ヤー．エト  ヤースケライネン、アー．の「やけどにおける肉芽化組織成長の活性化」、アンナレス  チルルギアエ  エト  ジナエコロギアエ  フェニアエ  ６２  １９７３（Viljanto, J. et Jaaskelainen, A.“Stimulation of Granulation Tissue Growth in Burns”, Annales Chirurgiae et Gynaecologiae Fenniae 62 1973））。セルロースビスコーススポンジを用いた結果は、有望だが、創傷底の肉芽形成および血管再生を改善するためには、異なるアミノ酸およびビタミンの混合物を用いて連続的にスポンジを湿らせることが必要であった（ビルヤント、ヤー．エト  ラエカッリオ、ヤー．「開いた傷の局所的過栄養」英国外科ジャーナル６：６３、１９７６（Viljanto, J. et Raekallio, J.“Local Hyperalimentation of Open Wounds”, The British Journal of Surgery 6:63, 1976））。連続的に湿らすことは、実行し、かつ満足のいくように制御することは困難である。さらに、アミノ酸は反応しやすく、これらの混合物は、２、３日よりも長い期間保存できない。このことは、スポンジを連続的に湿らせることが必要であるために、新鮮なアミノ酸を定期的に準備することを必要とする。まったく当然なことに、創傷底の肉芽形成および血管再生における改善された結果が得られる、複雑な手順は、数十年のあいだ、傷および／またはやけどの治療におけるセルロースビスコーススポンジを用いようとする興味を減少させた。
【０００５】
本発明の目的は、費用効果が高く、使いやすい傷および／またはやけどの治療のためのスポンジ状セルロース材料を提供することである。
【０００６】
前記目的は、したがって、既存のセルローススポンジ状材料に対する改善された代替物を提供することである。
【０００７】
本発明の他の目的は、やけど、または急性もしくは慢性の傷などの傷の治療において新規なスポンジ状セルロース材料を使用することである。
【０００８】
前述の目的を達成するために、本発明は、のちに表される独立クレームの特徴部分で定義されたもので特徴付けられている。
【０００９】
傷および／またはやけどの治療において用いられる典型的な多孔質スポンジ状セルロース材料は、創傷底の肉芽形成と血管再生を支持するための充分な量だけ材料マトリクスと結合および／または吸収される亜鉛、銅、セレニウムおよび／または鉄を含んでいる。亜鉛、銅、セレニウムおよび鉄の量は少なくとも乾燥材料で０．１μｇ／ｇである。
【００１０】
［発明の詳細な説明］
驚くべきことに、創傷底の肉芽形成および血管再生に必須の無機微量元素を含ませることによって、複雑なアミノ酸とビタミンの混合物で湿らせたセルロースビスコースのスポンジを用いたときと同様の結果が得られることがわかった。本発明は簡単で安価な代替物を提供するものであり、この代替物により、皮膚移植前の傷および／またはやけどの治療効果が向上される。
【００１１】
本発明において用いられる“スポンジ状セルロース材料”という用語は、セルロースで作られており、互いに接触するミクロおよびマクロ細孔を含む材料に関する。該材料はスポンジ状の、すなわちスポンジのような物理的特性を有しており、柔かく、軽く、多孔質であり、圧縮可能であり、弾性を有しており、かつ液体を吸収することができる。
【００１２】
本発明において用いられる“微量元素”という用語は、発育（development）や組織成長などの人体特有の機能を確保するのに微かな量だけ必要な無機化学元素および物質に関する。そのような元素としては、たとえば鉄、銅、亜鉛、セレニウム、マグネシウムおよびマンガンがある。
【００１３】
本発明によれば、創傷底の肉芽形成および血管再生を促進するのに適切な微量元素が、多孔質のスポンジ状セルロース材料の材料マトリクスと一体化される。微量元素は知られている適切な方法によってマトリクスと一体化させることができる。微量元素は、たとえば吸収、吸着、含浸によってマトリクスと一体化させることができ、または化学的にマトリクスと結合させることができる。微量元素は、異なる物理的または化学的方法によって材料マトリクス中に取り込むことができる。微量元素は、たとえばスポンジ状のセルロース材料の製造プロセスにおいてマトリクス材料中に沈着させることができ、この微量元素は材料の構造の一部分を構成する。マトリクス材料はセルロースで作られるので、ポリマー材料に関連するすべての化学的残分の問題がない。
【００１４】
たとえば、本発明にかかわるスポンジ状のセルロース系材料は、知られている方法でセルロースのスポンジを調製することにより調製することができる。
【００１５】
スポンジ状のセルロース材料は蒸留水で繰り返し洗浄することができる。こうして得られた清潔なスポンジ状のセルロース材料は所望の微量元素を含む溶液により洗浄することができる。洗浄のあいだ、微量元素は材料マトリクス上に沈着し、沈着した元素の量は洗浄液に残っている濃度から容易に計算することができる。微量元素が沈着したのちに、スポンジ状のセルロース材料を乾燥させることができ、所望の形状に切断して、包装される。
【００１６】
本発明の好ましい実施の形態によれば、スポンジ状のセルロース材料は、少なくとも亜鉛、銅、セルニウムおよび／または鉄を含んでいる。前記材料は、これら微量元素のうちの１種だけを含んでもよいし、同時に２または３種以上を含んでもよい。これらの元素に加え、前記材料は、創傷底の肉芽形成および血管再生に対して有益であると考えられるならば、他の微量元素も含むことができる。亜鉛、銅、セレニウムおよび鉄の総量は、通常、乾燥材料で少なくとも０．１μｇ／ｇである。
【００１７】
本発明の一実施の形態において、亜鉛、銅、セレニウムおよび鉄の総量は、典型的には乾燥材料で少なくとも０．３μｇ／ｇであり、ときには乾燥材料で少なくとも０．５μｇ／ｇである。
【００１８】
本発明の他の実施の形態によれば、亜鉛濃度を乾燥材料で２〜２０μｇ／ｇとすることができ、好ましくは乾燥材料で７〜１０μｇ／ｇとすることができる。鉄濃度を、乾燥材料で５〜２８μｇ／ｇ、好ましくは１０〜１４μｇ／ｇとすることができ、銅濃度を、乾燥材料で４〜２４μｇ／ｇ、好ましくは６．０〜１０μｇ／ｇとすることができ、および／またはセレニウム濃度を乾燥材料で０．５〜３．０μｇ／ｇ、好ましくは０．８〜１．２μｇ／ｇとすることができる。本発明によれば、亜鉛、銅、セレニウムおよび鉄の濃度は互いに独立して選択することができ、それらのすべてが同時に材料マトリクス中に存在する必要はない。
【００１９】
本発明の一実施の形態によれば、銅濃度は乾燥材料で９．５〜１２μｇ／ｇであり、および／またはセレニウム濃度は乾燥材料で１．１〜１．４μｇ／ｇである。
【００２０】
前述した微量元素に加え、セルロースのスポンジは、カルシウムおよびリン酸塩を局所的に細胞に供給するのにも使用することができる。このことは、細胞の増殖、細胞および／または細胞外成分の合成を大いに高めるであろう。同様の原理が農業において肥料として細胞の成長を促進させるために２００年のあいだ使用されている。
【００２１】
本発明にかかわる材料は、効果的な接続細胞の再生および創傷底の肉芽形成および血管再生を促進させ、簡単に使用でき、かつ価格が安価である。前記材料は、それを傷ついた組織の上に置く前に生理的食塩水などで湿らせるだけでよい。良好な創傷底の肉芽形成および血管再生を得るために、複雑なアミノ酸溶液に連続して漬ける必要はない。簡単に使用でき、かつ安価であるので、本発明の材料は難しく、不適当な状況下、たとえば発展途上国や地域の病院においても使用するのに適している。
【００２２】
傷を治療するのに使用されるとき、本発明にかかわる材料は適切な形状に切断され、清潔にされた傷ついた細胞の上におかれる。スポンジ状のセルロース材料は、上皮細胞の成長の抑制因子（inhibitor）である、トランスフォーミング成長因子ベータ１（ＴＧＦ−β１）を当該材料中に、および材料と組織の界面に引きつけることができる。このようにして、材料は創傷底におけるケラチノサイトの成長を効果的に抑制し、該創傷底における望ましくない角質化（keratinisation）を防ぐことができる。同様にして、本発明にかかわる材料は、皮膚の小さな領域が創傷底に存在する場合に当該小さな領域が消えるのを促進することができる。続く皮膚移植の成功率を高めるので、角質化した組織の除去および角質化の抑制は重要である。
【００２３】
創傷底の上に置かれると、本発明にかかわる材料は、たんぱく質吸着剤および優れた止血剤として作用する。前記材料は創傷底にしっかりと付着し、当該材料中への毛細管の成長を促進する。材料が創傷底から取り除かれると、スポンジ状材料内部で成長した毛細管は破壊され、これにより創傷底が移植に対して適切になる。
【００２４】
本発明によれば、微量元素を含む多孔質のスポンジ状セルロース材料は、ひどいやけどや、異なるタイプの急性または慢性の傷などの傷の治療に好適に用いられる。本発明を用いれば、傷ついた組織中の必須の微量元素の局所的な枯渇を防ぐことができ、かつ最適な創傷底の肉芽形成および血管再生に必要な、たとえば鉄（II）、銅、亜鉛、セレニウム、マグネシウムおよび／またはマンガンの有効性を保障することができる。これらの微量元素は、通常、静脈食養法により提供されるが、うまく血管化されたときにしか傷ついた組織に到達することができない。たとえば、第３度の深いやけどにおいては、傷ついた組織は実際のところ死んでいる。表皮は完全に破壊され、真皮は部分的または完全に破壊され、そして傷ついた組織における血管化が欠乏している。そのような場合、微量元素を含む溶液が患者に静脈内より与えられたとしても、必須の微量元素は局所的に枯渇する。その結果、患者の再生能力が過剰になり、肉芽形成が遅れ、容易に感染される表面になる。この必須の微量元素の枯渇は、そのような傷の治療に本発明の材料を用いることにより防ぐことができる。それゆえ、本発明は、材料に対して長らく望まれていた要求を満たすものであり、創傷底の肉芽形成および血管再生を促進するのに有効であり、同時に使い易く、安価である。
【００２５】
本発明の一実施の形態によれば、微量元素を含むスポンジ状セルロース材料は、たとえば交通事故や労働事故などの急性の傷の一次手当てにも用いることができる。地方の健康ケアセンターや小さな病院でこれらの傷の面倒を見る可能性はしばしば限られており、患者は大きな専門のケアユニットへ移送されなければならない。患者を移送しているあいだ、傷ついた領域のむきだしの（raw）表面は本発明にかかわる材料で単に覆われ、血液の飛散、液体の損失および傷ついた細胞の汚染を防止する。
【００２６】
本発明にかかわる材料は、皮膚の真皮だけでなく表皮が部分的にまたは完全に破壊されている場合に、かかる傷ついた細胞の治療に用いることができる。そのような傷は、たとえば以下のとおりである。
−ひどいやけど
−たとえば交通事故や労働事故による急性の創傷
−糖尿病性（diabetic）潰瘍、静脈瘤性（varicose）潰瘍、栄養性（trophic）潰瘍などの慢性の潰瘍
−圧迫性潰瘍（pressure ulcer）、および
−ハンセン病などの慢性の感染症
【００２７】
本発明の一局面は、急性の傷、やけど、慢性の潰瘍または慢性の感染症の治療用デバイスを製造するために、微量元素を含む多孔質のスポンジ状のセルロース材料を使用することである。
【００２８】
本発明の一実施の形態によれば、微量元素を含むスポンジ状のセルロース材料は感染した傷の治療に用いることもできる。本発明にかかわる材料を湿らせて、傷ついた組織の上に置くと、単球（monocyte）やマクロファージなどの単核の食細胞（mononuclear phagocyte）を当該材料と傷ついた組織の界面へ引きつける。これらの食細胞が感染を引き起こす死細胞、バクテリアおよび異物を効果的に破壊するので、組織表面が移植できる状態になるまで必要な回数だけ微量元素を含むスポンジ状セルロース材料を交換することによって、感染を創傷底から取り除くことができる。
【００２９】
本発明にかかわる材料は、他の方法では治療するのが難しい感染した組織のキャビティの治療にとくに用いることができる。細胞があまり血管化されていない場合、口から投与された抗生物質は血液循環によってこれらの細胞に到達することがない。微量元素を含むスポンジ状セルロース材料は生理食塩水またはリンゲル液で簡単に湿らせ、キャビティ内に入れ、そして必要に応じ交換することができる。前述したように、前記材料は、組織内の感染に打ち勝とうとする人体自身のメカニズムをサポートする。同時に、材料を使用すると組織の血管再生が改善されるので、口から投与される抗生物質も組織に到達する。
【００３０】
本発明の一実施の形態によれば、微量元素を含む多孔質のスポンジ状セルロース材料の一方の面に半透過性のフィルムが付着（attach）される。
【００３１】
水蒸気がフィルムを透過し得るのが好ましいが、このフィルムは分子量が５０００を超えるタンパク質を材料中に留めておくことができる。好ましい実施の形態によれば、半透過性のフィルムは、アルブミンおよびフィブリノーゲンと同じ大きさか、これらよりも大きいタンパク質を留めておく。本発明にかかわる材料に前記フィルムを付着すると、さらに簡単に使用することができ、また孔径やフィルム厚などのフィルム特性を制御することにより、当該フィルムを通しての液体の損失をより正確に制御することができる。フィルムの半透過性は温度の関数として変えることもできる。より高い温度では、フィルムの透過性は低い温度のときよりも小さくなるのが好ましい。というのは、傷ついた組織からの液体の分泌は温度が高くなると一般に多くなるからである。材料中に湿気を留めておくことの重要性は、本発明にかかわる材料で治療した患者が２７〜２８℃という高められた温度で熱発生ランプの下に置かれる場合においてとくに顕著である。
【００３２】
微量元素を含む多孔質でスポンジ状のセルロース材料は、種々の形状およびサイズで簡単につくることができる。シート、ピース、スリップ、スライスなどのデバイスおよび他の品物をやけど、急性の傷、慢性の潰瘍および慢性の感染症の治療用に簡単につくることができる。本発明の一実施の形態によれば、微量元素を含む、殺菌済の切断されたセルロース材料を生理食塩水で湿らせて、液密にシールされた容器に包装することにより、すぐに使用できる製品を得ることもできる。
【００３３】
本発明にかかわる材料は、たとえば交通事故や労働事故の場面における一次手当てに簡単に用いられるシートに成形することができる。
【００３４】
さらに本発明を本発明のいくつかの実施態様を示すつぎの図面にて説明する。
【００３５】
図１ａ〜１ｃは損傷した組織のむきだしの面に置かれた微量元素を含むスポンジ状セルロース材料の断片を概略的に示す。
【００３６】
図２ａ〜２ｂは、インビトロにおける、トランスフォーミング成長因子ベータ１（ＴＧＦ−β１）のセルロース状スポンジの急速で、かつ定量的な結合を示している。
【００３７】
図１ａは微量元素を含む本発明のスポンジ状セルロース材料の断片１を示している。該断片１は損傷した組織９の感染した、むきだしの面９’上に置かれている。該断片１の上には、半透過性のフィルム２が付着されている。フイルム２は前記断片１からの水蒸気の蒸発を許している。水の蒸発は、矢印４、４’により示されている。典型的には、約５ｍｇＨ2Ｏ／ｃｍ3／ｈが蒸発する。食細胞５、５’が、前記感染した面９’の表面領域および前記断片１内にも引き付けられ、そこで星印で示すバクテリア６と黒点で示す残骸７を壊滅する。血管３、３’は損傷した組織９の表面９’に到達していない。
【００３８】
図１ｂにおいて、血管３、３’は、とくにスポンジ状材料の断片１の内部で成長しており、創傷底の血管再生が開始される。食細胞はバクテリアと残骸を壊滅して、損傷した組織９の表面９’は、もはや感染されていない。スポンジ状材料の断片１が損傷した組織９から取り除かれると、肉芽形成組織１０の清潔な面８が露呈する。肉芽形成組織１０’が、スポンジ状材料の断片１の内部でも部分的に成長することを観察することができる。
【００３９】
図１ｃは皮膚移植後の状態を示す。分割された皮膚の自家移植片１１が前記肉芽形成組織１０の清潔な面８に置かれている。きわめて薄い自家移植片も同様に用いることができる。いくつかの食細胞１２が肉芽形成組織１０に見受けられる。血管３、３’が自家移植片１１まで成長している。
【００４０】
微量元素を含む前記スポンジ状のセルロース材料を調製する１つの方法を実施例１に記述する。実施例２はやけどの治療における、本発明にかかわる微量元素を含むスポンジ状セルロース材料の典型的な使用を提供している。実施例３は、インビトロにおける、トランスフォーミング成長因子ベータ１（ＴＧＦ−β１）のセルローススポンジへの急速で、かつ定量的な結合を示している。すべての実施例は非限定的であることが考慮されるべきである。
【００４１】
実施例１
本発明のスポンジ状セルロース材料の調製
セルロースを５％含むセルロースビスコース溶液を知られた方法にしたがって調製した。セルロースの重量で計算をして、長さ８〜１０ｍｍに切断した綿繊維２０％をビスコース溶液中に混合した。孔を形成する材料は、この場合粒径が１．０ｍｍより小さいグラウバー塩（Ｎａ2ＳＯ4＊１０Ｈ2Ｏ）を用いた。セルロースの初めの重量の８０倍のグラウバーの塩を加えた。得られた材料を金型内に入れ、水槽の中で加熱してセルロースを再生させた。水槽から出した粗製のスポンジ状セルロース材料を温水により塩を洗浄除去し、希濃度の酸の漂白液で漂白し、最後に繰り返し蒸留水で洗った。ついで、きれいなスポンジ状セルロース材料は、蒸留水で調製され、乾燥材料の微量元素の目標濃度を得るような望ましい微量元素の量を含む溶液で繰り返し洗浄した。対応する塩化物を用いると、微量元素は溶液に容易に溶ける。沈着した微量元素の量は、スポンジ状セルロース材料を洗浄する前後の洗浄溶液中の微量元素の濃度を比較することにより計算した。前記材料への沈着が目標濃度に達すると、材料を乾燥し、所望の寸法に切断し、そして包装した。
【００４２】
実施例２
本発明にかかわる材料を用いた重度のやけどの治療
組織の壊死して活力の失った部分を取り除いて皮膚のやけどの領域を修正した。この壊死組織切除を注意深く一片ごとに深くまで行なったので、最小限の出血しか組織に観察されなかった。これは生きた組織の境界を示した。微量元素を含む非圧縮状態のスポンジ状セルロース材料の１リットルを注意深く最大５８０〜６００ｍｌの生理的食塩水（０．９％ＮａＣｌ）を吸収させて湿らせた。その材料をやけどの領域の形と大きさに切断した。本発明にかかわる湿った材料を創面切除したむきだしのやけどの組織の上に配置し、セロハンフィルムで覆った。もし、その組織が感染されていないときには、材料を３日後に一度交換する。もし、その組織が感染している場合、治療の初めでは材料を毎日交換する。創傷底を交換のあいだ目視で調べるとともに、感染が小さくなるに伴い、交換間隔を延ばす。充分な創傷底の肉芽形成のための全治療時間は普通５〜１０日であり、交換の総数は２と５のあいだで変わる。やけどの領域の血管再生は、通常、治療の開始から５日以内に起こるであろう。
【００４３】
実施例３
インビトロにおける、トランスフォーミング成長因子ベータ１（ＴＧＦ−β１）のセルローススポンジへの急速で、かつ定量的な結合の実証
インビトロにおける、トランスフォーミング成長因子ベータ１（ＴＧＦ−β１）の、本発明にかかわるスポンジ状セルロース材料への急速で、かつ定量的な結合を、ウェスタン解析（Western analysis）で解析した。セルロース材料を５×５×５ｍｍの試験片に切断した。ついで、試験片をリン酸緩衝生理食塩水（ＰＢＳ）で精製された２０ｎｇのＴＧＦ−β１で培養した。溶液の体積は試験片の体積の５倍であった。培養時間は、テストにより異なり、１０と３０分、および１、２、４、６、２２および４８時間であった。培養後、試験片を食塩水で洗浄し、該片に結合したＴＧＦ−β１を電気泳動緩衝液中に抽出した。抽出されたＴＧＦ−β１をポリアクリルアミドゲルに流し、ハイボンドＥＣＬニトロセルロース膜（アマシャム  ライフ  サイエンス、英国）に移送した。ＴＧＦ−β１抗体（１．５μｇ/ｍｌ、ＲＤＩ、英国）の特異的結合をベクタステインＡＢＣキット（ベクター研究所、米国）で検出し、高度化学発光（ＥＣＬ）検出システム（アマシャム、英国）によって視覚化した。図２ａは、本発明にかかわるスポンジ状セルロース材料へのＴＧＦ−β１の急速で、かつ一定の結合を示す。
【００４４】
また、インビトロにおける、前記トランスフォーミング成長因子ベータ１（ＴＧＦ−β１）の本発明にかかわるスポンジ状セルロース材料への急速で、かつ定量的な結合を免疫組織解析で解析した。同様にスポンジをすでに述べたようにＴＧＦベータを用いて、または用いることなく培養した。切開面をトリス緩衝生理食塩水ですすいだのち、色原体としてジアミノベンジジンを用いて、アビジン−ビオチン−ペルオキシダーゼ複合技術（ベクタステインＡＢＣｋｉｔ、ベクター研究所株式会社、米国）により視覚化した。前記組織をマイヤーのヘマトキシリン染色液により対比染色した。図２ｂの左側にはコントロールサンプルが示され、右側にはＴＧＦ−β１処理スポンジの染色が示されている。図２ｂは本発明のスポンジ状セルロース材料の構造体へのＴＧＦ−β１の強い結合を目に見えるようにしている。
【００４５】
本発明の本質は、本明細書ではわずかな実施態様だけが開示されているが、様々な実施例の形を組み合わせることが理解できるであろう。ほかの実施態様が存在するとともに、これらが本発明の精神から離れないことが当業者にとっては明らかである。このため、記述した実施態様は例証であり、限定して解釈すべきではない。
【図面の簡単な説明】
【００４６】
【図１ａ】損傷した組織のむきだしの面に置かれた、微量元素を含むスポンジ状セルロース材料の断片を概略的に示す図である。
【図１ｂ】損傷した組織のむきだしの面に置かれた、微量元素を含むスポンジ状セルロース材料の断片を概略的に示す図である。
【図１ｃ】損傷した組織のむきだしの面に置かれた、微量元素を含むスポンジ状セルロース材料の断片を概略的に示す図である。
【図２ａ】インビトロにおける、トランスフォーミング成長因子ベータ１（ＴＧＦ−β１）のセルローススポンジへの結合を示す図である。
【図２ｂ】インビトロにおける、トランスフォーミング成長因子ベータ１（ＴＧＦ−β１）のセルローススポンジへの結合を示す図である。
【国際公開パンフレット】
2004533299.tif 000002
2004533299.tif 000003
2004533299.tif 000004
2004533299.tif 000005
2004533299.tif 000006
2004533299.tif 000007
2004533299.tif 000008
2004533299.tif 000009
2004533299.tif 000010
2004533299.tif 000011
2004533299.tif 000012
2004533299.tif 000013
2004533299.tif 000014
2004533299.tif 000015
2004533299.tif 000016
2004533299.tif 000017
2004533299.tif 000018
2004533299.tif 000019
【国際調査報告】
2004533299.tif 000020
2004533299.tif 000021
2004533299.tif 000022